(57)【要約】【課題】  金属／炭化珪素半導体界面を有する炭化珪素半導体装置の製造方法において、金属堆積膜の密着性を向上し、剥離を抑制する方法を提供する。【解決手段】  第１導電型の炭化珪素基板を準備する工程（ａ）と、前記第１導電型の炭化珪素基板の１つの主面上に第１導電型のエピタキシャル層を形成する工程（ｂ）と、前記第１導電型の炭化珪素基板の他の主面上に第１の金属層を形成する工程（ｃ）と、前記工程（ｃ）の後、前記炭化珪素基板を熱処理し、前記第１の金属層と前記炭化珪素基板の他方の主面との間にオーミック接合と、前記第１の金属層上に他の金属と密着性の良い物質の層を形成する工程（ｄ）と、前記工程（ｄ）の後、他の主面上の第１の金属層表面の不純物を除去し清浄化する工程（ｅ）と、を備え、前記工程（ｄ）の熱処理を、１１００℃以上で行う。【選択図】  図４
2013211485.tif 000002
【特許請求の範囲】
【請求項１】
第１導電型の炭化珪素基板を準備する工程（Ａ）と、
前記第１導電型の炭化珪素基板の１つの主面上に第１導電型のエピタキシャル層を形成する工程（Ｂ）と、
前記第１導電型の炭化珪素基板の他の主面上に、ニッケル（Ｎｉ）と、第４族、第５族、又は第６族の金属のいずれか１以上とから構成される第１の金属層を形成する工程（Ｃ）と、
前記工程（Ｃ）の後、前記炭化珪素基板を熱処理し、前記第１の金属層と前記炭化珪素基板の他方の主面との間にオーミック接合と、前記第１の金属層上に他の金属と密着性の良い物質の層を形成する工程（Ｄ）と、
前記工程（Ｄ）の後、他の主面上の第１の金属層表面の不純物を除去し清浄化する工程（Ｅ）を備え、
前記工程（Ｄ）の熱処理を、１１００℃以上で行うことを特徴とする炭化珪素半導体装置の製造方法。
【請求項２】
前記第１の金属層が、ニッケル（Ｎｉ）と、チタン（Ｔｉ）から構成される層であることを特徴とする請求項１に記載の炭化珪素半導体装置の製造方法。
【請求項３】
前記工程（Ｄ）の熱処理の最高温度が、１１００℃以上、１３５０℃未満であることを特徴とする請求項１又は２に記載の炭化珪素半導体装置の製造方法。
【請求項４】
前記工程（Ｄ）の熱処理の保持時間が、１秒以上、１時間以下であることを特徴とする請求項１〜３のいずれか１項に記載の炭化珪素半導体装置の製造方法。
【請求項５】
前記工程（Ｄ）の熱処理の昇温速度が、０.５℃／秒以上、２０℃／秒以下であることを特徴とする請求項１〜４のいずれか１項に記載の炭化珪素半導体装置の製造方法。
【請求項６】
前記の他の金属と密着性の良い物質の層が、前記第１の金属層上に部分的に残された層で形成されていることを特徴とする請求項１〜５のいずれか１項に記載の炭化珪素半導体装置の製造方法。
【請求項７】
前記の他の金属と密着性の良い物質の層が、ＴｉＣ又はチタンとシリコンとカーボンの３元系化合物（ＴｉｘＳｉｙＣｚ）で形成されることを特徴とする請求項１〜６のいずれか１項に記載の炭化珪素半導体装置の製造方法。
【請求項８】
前記工程（Ｅ）が、イオンを衝突させて不純物除去し清浄化する逆スパッタ法を使用することを特徴とする請求項１〜７のいずれか１項に記載の炭化珪素半導体装置の製造方法。
【請求項９】
前記イオンが、イオン化したアルゴン（Ａｒ）であることを特徴とする請求項８に記載の炭化珪素半導体装置の製造方法。
【請求項１０】
前記工程（Ｄ）と前記工程（Ｅ）の間に、前記主面のエピタキシャル層上に、第２の金属層を形成する工程（Ｆ）をさらに備えることを特徴とする請求項１〜９のいずれか１項に記載の炭化珪素半導体装置の製造方法。
【請求項１１】
前記炭化珪素基板を１０００℃以下で熱処理して、前記第２の金属層と前記エピタキシャル層との間にショットキー接合を形成する工程（Ｇ）をさらに備えることを特徴とする請求項１０に記載の炭化珪素半導体装置の製造方法。
【請求項１２】
前記（Ｇ）工程の熱処理の最高温度が、４００〜６００℃であることを特徴とする請求項１１に記載の炭化珪素半導体装置の製造方法。
【請求項１３】
前記（Ｇ）工程の熱処理の保持時間が、１分以上、３０分以下であることを特徴とする請求項１１又は１２に記載の炭化珪素半導体装置の製造方法。
【請求項１４】
前記（Ｇ）工程の熱処理の昇温速度が、１℃／秒以上、１０℃／秒以下であることを特徴とする請求項１１〜１３のいずれか１項に記載の炭化珪素半導体装置の製造方法。
【請求項１５】
前記工程（Ｂ）と（Ｃ）の間に、前記第１導電型のエピタキシャル層に、第２の金属層の下部の領域に第２電導型の構造を形成する工程（Ｈ）をさらに備えることを特徴とする請求項１〜１４のいずれか１項に記載の炭化珪素半導体装置の製造方法
【請求項１６】
前記第２電導型の構造が、ストライプ状の構造で形成されたことを特徴とする請求項１５に記載の炭化珪素半導体装置の製造方法。
【請求項１７】
前記炭化珪素基板の（０００１）面上に、前記第１の導電型のエピタキシャル層を形成することを特徴とする請求項１〜１６のいずれか１項に記載の炭化珪素半導体装置の製造方法。
【請求項１８】
前記炭化珪素基板の（０００−１）面上に、前記第１の導電型のエピタキシャル層を形成することを特徴とする請求項１〜１６のいずれか１項に記載の炭化珪素半導体装置の製造方法。
【請求項１９】
請求項１〜１８のいずれか１項に記載された製造方法により製造された炭化珪素半導体装置であって、
前記第１の金属層上に形成された、他の金属と密着性の良い物質の層において、第４族、第５族、又は第６族の金属のいずれかとの結合を有するカーボン原子の比率が２０％以上であることを特徴とする炭化珪素半導体装置。
【請求項２０】
Ｔｉ−Ｃ結合を持つカーボン原子の比率が２０％以上であることを特徴とする請求項１９に記載の炭化珪素半導体装置。
【発明の詳細な説明】
【技術分野】
【０００１】
本発明は、炭化珪素半導体装置の製造方法、特に、金属／炭化珪素半導体界面を有する炭化珪素半導体装置の製造方法において、金属堆積膜の密着性を向上させる方法、及び該方法により製造された炭化珪素半導体装置に関するものである。
【背景技術】
【０００２】
炭化珪素は化学的に非常に安定な材料であり、バンドギャップが３ｅＶと広く、高温でも半導体として極めて安定的に使用できる。また、最大電界強度もシリコンより１桁以上大きいため、パワー半導体素子の観点から性能限界の近いシリコンに代わる材料として注目されている（非特許文献１）。
【０００３】
半導体装置は工程の終盤で外部装置と接続するための配線用金属膜の形成を行う。この配線用金属膜に要求される項目は接触抵抗が小さいこと、ダイシング時に剥離がないこと、ボンディングやダイボンディング後の長時間の使用にも耐えられ剥離が起こらない等、多くの項目があるが特に剥離が起こらないことが求められ密着性の強さが要求される。これは炭化珪素でも例外ではない。
【０００４】
炭化珪素を材料とした半導体装置は炭化珪素がカーボンを含み、半導体製造装置作製の工程で金属と反応させるための高温の処理が多用され、さらに反応後に多くの工程を通す必要があることから、表面にグラファイト等の剥離を誘発する層が形成されやすい。そのため配線用等の金属膜を堆積すると剥離が起こりやすい。
【０００５】
特に、炭化珪素半導体装置において低抵抗接続となるオーミック電極を形成する工程に注目すると、炭化珪素上にＮｉを堆積した後、熱処理を行い金属と炭化珪素中のシリコンと反応させ炭化珪素上に、例えばＮｉシリサイド膜を形成すれば良いことが報告されているが、Ｎｉを熱処理してＮｉシリサイド膜を形成した場合、Ｎｉはカーボンと反応しないため、余ったカーボンがシリサイド膜上にグラファイト層を形成する。さらにこの後複数の工程を通過するため、オーミック電極表面に密着性を低下させる汚染物の堆積が起こる。この面上に外部装置と接続用の配線用金属膜を作製すると密着力が低下し、配線用金属膜の剥離を引き起こす要因となる。
【０００６】
このため、Ｎｉシリサイド膜の表面に形成されたグラファイト層を酸素ガス（Ｏ2）雰囲気または不活性ガス（Ａｒなど）雰囲気中でのプラズマプロセスにて除去し配線用金属膜の剥離を防止すること（特許文献１）や、Ｎｉを熱処理する前に予めＮｉ上にＮｉシリサイドを形成させグラファイトを表面に出ないようにする方法（特許文献２）や、カーボンと反応する金属を堆積して熱処理をさせることにより金属カーバイド層を表面に形成する方法（特許文献３）により剥離を抑制する方法が提案されている。
【先行技術文献】
【特許文献】
【０００７】
【特許文献１】特開２００３−２４３３２３号公報
【特許文献２】特開２００６−３３２３５８号公報
【特許文献３】特開２００６−３４４６８８号公報
【非特許文献】
【０００８】
【非特許文献１】IEEE Transactions on ElectronDevices(Vol.36, p.1811, 1989)
【発明の概要】
【発明が解決しようとする課題】
【０００９】
前述したように、炭化珪素半導体装置の製造工程において配線用金属膜の剥離を引き起こすグラファイト等の層が形成される要因は多くある。この剥離原因物質を、特許文献１等のようにＡｒスパッタ等の物理的手段で除去すると、剥離原因物質の除去のみならず、低抵抗接続に必要なＮｉシリサイドが除去されてしまう。正確に剥離原因物質のみを除去する方法を確立することは困難である。また、特許文献３等のようにカーボンと化合物を形成する金属を堆積して熱処理をさせることにより析出グラファイトを除去する方法は工程が簡略化できるが、その後の工程による汚染物質による剥離は避けられない。
【００１０】
本発明は、上記課題に鑑み、金属を炭化珪素に堆積した後、アニールによりオーミック接合を形成させ、他の金属との密着性が良く、且つ、Ａｒスパッタ等の物理的手段に対する耐性の高い層を表面に形成させ、オーミック電極などを形成する過程で生じる剥離原因物質を優先的にＡｒスパッタにより除去を行うことにより、密着性の良い表面を露出させて外部装置と接続用の配線用金属膜との密着を良くする半導体製造方法において、配線用金属膜の剥離を抑制することができる方法を提供することを目的とするものである。
【課題を解決するための手段】
【００１１】
本発明者らは、上記目的を達成すべく鋭意研究を重ねた結果、オーミック接合を取るための第一の金属層にＮｉ等のカーボンと反応しない元素を利用する場合、カーボンと反応して化合物を作る第４族、第５族、又は第６族の金属を共に第一の金属層を形成すると、１１００℃以上で熱処理した後、第１の金属層上に剥離を誘発するグラファイトが減少し、且つ密着性の良い物質が形成されること、及び、第４族、第５族、又は第６族の金属の中でも特にＴｉは、チタンシリサイド、チタンカーバイド、チタンとシリコンとカーボンの３元系化合物（ＴｉｘＳｉｙＣｚ）を形成し、これらの化合物が物理的手段に耐性があり、剥離を抑制する効果があるという知見を得た。
【００１２】
本発明はこれらの知見に基づいて完成に至ったものであり、本発明によれば、以下の発明が提供される。
［１］第１導電型の炭化珪素基板を準備する工程（Ａ）と、
前記第１導電型の炭化珪素基板の１つの主面上に第１導電型のエピタキシャル層を形成する工程（Ｂ）と、
前記第１導電型の炭化珪素基板の他の主面上に、ニッケル（Ｎｉ）と、第４族、第５族、又は第６族の金属のいずれか１以上とから構成される第１の金属層を形成する工程（Ｃ）と、
前記工程（Ｃ）の後、前記炭化珪素基板を熱処理し、前記第１の金属層と前記炭化珪素基板の他方の主面との間にオーミック接合と、前記第１の金属層上に他の金属と密着性の良い物質の層を形成する工程（Ｄ）と、
前記工程（Ｄ）の後、他の主面上の第１の金属層表面の不純物を除去し清浄化する工程（Ｅ）を備え、
前記工程（Ｄ）の熱処理を、１１００℃以上で行うことを特徴とする炭化珪素半導体装置の製造方法。
［２］前記第１の金属層が、ニッケル（Ｎｉ）と、チタン（Ｔｉ）から構成される層であることを特徴とする［１］に記載の炭化珪素半導体装置の製造方法。
［３］前記工程（Ｄ）の熱処理の最高温度が、１１００℃以上、１３５０℃未満であることを特徴とする［１］又は［２］に記載の炭化珪素半導体装置の製造方法。
［４］前記工程（Ｄ）の熱処理の保持時間が、１秒以上、１時間以下であることを特徴とする［１］〜［３］のいずれかに記載の炭化珪素半導体装置の製造方法。
［５］前記工程（Ｄ）の熱処理の昇温速度が、０.５℃／秒以上、２０℃／秒以下であることを特徴とする［１］〜［４］のいずれかに記載の炭化珪素半導体装置の製造方法。
［６］前記の他の金属と密着性の良い物質の層が、前記第１の金属層上に部分的に残された層で形成されていることを特徴とする［１］〜［５］のいずれかに記載の炭化珪素半導体装置の製造方法。
［７］前記の他の金属と密着性の良い物質の層が、ＴｉＣ又はチタンとシリコンとカーボンの３元系化合物（ＴｉｘＳｉｙＣｚ）で形成されることを特徴とする［１］〜［６］のいずれかに記載の炭化珪素半導体装置の製造方法。
［８］前記工程（Ｅ）が、イオンを衝突させて不純物除去し清浄化する逆スパッタ法を使用することを特徴とする［１］〜［７］のいずれかに記載の炭化珪素半導体装置の製造方法。
［９］前記イオンが、イオン化したアルゴン（Ａｒ）であることを特徴とする［８］に記載の炭化珪素半導体装置の製造方法。
［１０］前記工程（Ｄ）と前記工程（Ｅ）の間に、前記主面のエピタキシャル層上に、第２の金属層を形成する工程（Ｆ）をさらに備えることを特徴とする［１］〜［９］のいずれかに記載の炭化珪素半導体装置の製造方法。
［１１］前記炭化珪素基板を１０００℃以下で熱処理して、前記第２の金属層と前記エピタキシャル層との間にショットキー接合を形成する工程（Ｇ）をさらに備えることを特徴とする［１０］に記載の炭化珪素半導体装置の製造方法。
［１２］前記（Ｇ）工程の熱処理の最高温度が、４００〜６００℃であることを特徴とする［１１］に記載の炭化珪素半導体装置の製造方法。
［１３］前記（Ｇ）工程の熱処理の保持時間が、１分以上、３０分以下であることを特徴とする［１１］又は［１２］に記載の炭化珪素半導体装置の製造方法。
［１４］前記（Ｇ）工程の熱処理の昇温速度が、１℃／秒以上、１０℃／秒以下であることを特徴とする［１１］〜［１３］のいずれかに記載の炭化珪素半導体装置の製造方法。
［１５］前記工程（Ｂ）と前記工程（Ｃ）の間に、前記第１導電型のエピタキシャル層に、第２の金属層の下部の領域に第２電導型の構造を形成する工程（Ｈ）をさらに備えることを特徴とする［１］〜［１４］のいずれかに記載の炭化珪素半導体装置の製造方法
［１６］前記第２電導型の構造が、ストライプ状の構造で形成されたことを特徴とする［１５］に記載の炭化珪素半導体装置の製造方法。
［１７］前記炭化珪素基板の（０００１）面上に、前記第１の導電型のエピタキシャル層を形成することを特徴とする［１］〜［１６］のいずれかに記載の炭化珪素半導体装置の製造方法。
［１８］前記炭化珪素基板の（０００−１）面上に、前記第１の導電型のエピタキシャル層を形成することを特徴とする［１］〜［１６］のいずれかに記載の炭化珪素半導体装置の製造方法。
［１９］［１］〜［１８］のいずれかに記載された製造方法により製造された炭化珪素半導体装置であって、
前記第１の金属層上に形成された、他の金属と密着性の良い物質の層において、第４族、第５族、又は第６族の金属のいずれかとの結合を有するカーボン原子の比率が２０％以上であることを特徴とする炭化珪素半導体装置。
［２０］Ｔｉ−Ｃ結合を持つカーボン原子の比率が２０％以上であることを特徴とする［１９］に記載の炭化珪素半導体装置。
【発明の効果】
【００１３】
本発明によれば、炭化珪素半導体装置を製造する過程において、配線用金属膜の剥離を引き起こすグラファイト等の剥離原因物質の形成を抑え、他の金属と密着性の高い物質を表面に形成し、外部装置と接続用の配線用金属膜との密着を良くし剥離のない安定した構造の半導体装置を供給することが可能となる。
【図面の簡単な説明】
【００１４】
【図１（１）】本発明の第一実施形態における炭化珪素半導体装置の製造工程の１つを示した断面図である。
【図１（２）】本発明の第一実施形態における炭化珪素半導体装置の製造工程の１つを示した断面図である。
【図１（３）】本発明の第一実施形態における炭化珪素半導体装置の製造工程の１つを示した断面図である。
【図１（４）】本発明の第一実施形態における炭化珪素半導体装置の製造工程の１つを示した断面図である。
【図１（５）】本発明の第一実施形態における炭化珪素半導体装置の製造工程の1つを示した断面図である。
【図１（６）】本発明の第一実施形態における炭化珪素半導体装置の製造工程の１つを示した断面図である。
【図２】本発明の第一実施形態における配線用金属膜としてＴｉ膜、Ｎｉ膜、Ａｕ膜を使用した時の半導体装置の断面図である。
【図３】本発明の第一実施形態における、Ｔｉ−Ｃ結合状態を持つ物質であるＴｉカーバイドの割合と密着性との関係を示した図である。
【図４】本発明の第一実施形態における、Ｔｉ−Ｃ結合状態を持つ物質であるＴｉカーバイドの割合とシンタリング温度の関係を示した図である。
【図５】本発明の第一実施形態における他の金属と密着性の良い物質の層として、部分的に残された層が形成された時の半導体装置の断面図である。
【発明を実施するための形態】
【００１５】
本発明の炭化珪素半導体の製造方法は、
第１導電型の炭化珪素基板を準備する工程（Ａ）と、
前記第１導電型の炭化珪素基板の１つの主面上に第１導電型のエピタキシャル層を形成する工程（Ｂ）と、
前記第１導電型の炭化珪素基板の他の主面上に、ニッケル（Ｎｉ）と、第４族、第５族、又は第６族の金属のいずれか１以上とから構成される第１の金属層を形成する工程（Ｃ）と、
前記工程（Ｃ）の後、前記炭化珪素基板を熱処理し、前記第１の金属層と前記炭化珪素基板の他方の主面との間にオーミック接合と、前記第１の金属層上に他の金属と密着性の良い物質の層を形成する工程（Ｄ）と、
前記工程（Ｄ）の後、他の主面上の第１の金属層表面の不純物を除去し清浄化する工程（Ｅ）と、
を備え、前記工程（Ｄ）の熱処理を、１１００℃以上で行うことを特徴とするものである。
【００１６】
本発明において、前記の他の主面上の第一の金属層は、ニッケル（Ｎｉ）と、第４族、第５族、又は第６族の金属のいずれか１以上とから構成されており、均一または不均一に混合、またはさまざまな形態の層により構成されている。
本発明において、Ｎｉとともに第一の金属層を構成する、第４族の金属としては、Ｔｉ、Ｚｒ等、第５族の金属としては、Ｖ，Ｔａ等、第６族の金属としては、Ｃｒ，Ｍｏ，Ｗ等があげられる。
他の主面上の該第一の金属層は、熱処理によって混合形態が変化し、熱処理後の第一の金属層となる。この、熱処理後の第一の金属層の表面に他の金属と密着性が良くＡｒスパッタ等の物理的手段に対する耐性の高い物質が形成され、その上に密着性が悪く物理的手段により容易に除去される物質が形成される。その後、複数の工程を通過した後、さらに剥離原因となる物質が堆積する。この表面を物理的手段により処理すると、耐性が高く他の金属と密着性の高い物質のみが残るため、金属を堆積すると剥離が起こらない。このため、不純物を除去は他の金属を堆積する直前に行うのがよい。
【００１７】
本発明において、オーミック接合を取るための第一の金属層にＮｉ等のカーボンと反応しない元素を利用する場合、カーボンと反応して化合物を作る第４族、第５族、又は第６族の金属を共に第一の金属層を形成すると、１１００℃以上で熱処理した後、第１の金属層上に剥離を誘発するグラファイトが減少し、且つ密着性の良い物質が形成されるため効果があり、特に、第４族、第５族、又は第６族の金属の中でもＴｉは、チタンシリサイド、チタンカーバイド、チタンとシリコンとカーボンの３元系化合物（ＴｉｘＳｉｙＣｚ）を形成する。これらの化合物が物理的手段に耐性があり、剥離を抑制する効果がある。
【００１８】
本発明において、前記熱処理（アニール）温度はの最高温度は、１１００℃以上、１３５０℃以下が物理的手段に耐性があり、剥離を抑制する物質を形成する効果がある。
また、熱処理条件の保持時間として１秒以上、１時間以下が物理的手段に耐性があり、剥離を抑制する物質を形成する効果がある。
また、熱処理条件の昇温速度として０.５℃/秒以上、２０℃/秒以下が物理的手段に耐性があり、剥離を抑制する物質を形成する効果がある。
【００１９】
また、本発明においては、前記の物理的手段に耐性があり、剥離を抑制する物質からなる層は、部分的に残された層であっても効果がある。
【００２０】
本発明において、不純物を除去し清浄化する方法として、イオンを衝突させて不純物除去し清浄化する逆スパッタ法が、剥離原因物質を優先的に除去する効果があり、中でも、Ａｒイオンを衝突させて不純物除去し清浄化する逆スパッタ法が、好ましい。
【００２１】
本発明においては、第１の金属層と記炭化珪素基板の他の主面との間にオーミック接合を形成した後、主面上にＳＢＤ等の構造を形成する工程を通過した後、他の主面上の第１の金属層表面の不純物を除去し清浄化する工程を行っても効果がある。
また、炭化珪素基板の他の主面は（０００１）面、（０００−１）面のどちらでも効果がある
【００２２】
以下、本発明の実施形態について、図面を用いて具体的に説明するが、本発明は、以下の実施形態に限定されるものではなく、本発明の趣旨を逸脱することがなければ、種々の設計変更を行うことが可能である。
【００２３】
（第一の実施形態）
図１（１）〜図１（７）は、炭化珪素半導体装置の製造工程の一例を示したものである。なお、
【００２４】
図１（１）に示すように、例えば５×１０18ｃｍ-3の窒素がドーピングされた厚さ、例えば３５０μｍの、例えば主面として（０００１）面を有する高濃度ｎ型基板１を用意する。
次いで、図１（１）に示すように、この炭化珪素基板１に、主面上には、例えば１.０×１０16ｃｍ-3の窒素がドーピングされた、例えば厚さ１０μｍの低濃度ｎ型ドリフト層２が堆積される。
【００２５】
図１（２）に示すように、終端構造用のｐ型領域３とＪｕｎｃｔｉｏｎ  Ｂａｒｒｉｅｒ  Ｓｃｈｏｔｔｋｙ（ＪＢＳ）構造用のｐ型領域４とＪｕｎｃｔｉｏｎ  Ｔｅｒｍｉｎａｔｉｏｎ  Ｅｘｔｅｎｓｉｏｎ（ＪＴＥ）構造用のｐ型領域５を形成するためにアルミニウムを、例えばイオン注入装置で注入する。
終端構造用のｐ型領域３とＪＢＳ構造用のｐ型領域４とＪＴＥ構造用のｐ型領域５を形成するために注入されたアルミニウムを活性化するために、例えば、Ａｒ雰囲気中において１６５０℃で２４０秒間の活性化を行う。
この後、活性化による表面汚染層を除去するために例えば５０ｎｍの熱酸化層を形成して除去を行い、例えば、０.５μｍの層間絶縁膜６をドリフト層２の上部に形成する。
【００２６】
図１（２）に示すように、炭化珪素基板１の他の主面に、第一の金属層７を例えばＮｉを５０ｎｍとＴｉを１０ｎｍ堆積する。この後、例えば急速加熱処理（ＲＴＡ：Rapid Thermal Anneal）装置を用いて、例えば１℃／秒の昇温速度で昇温し、例えば、９００〜１３００℃に到達後、２分間保持する。
これにより、図１(２)の第一の金属層７がシリサイド化され、図１（３）に示すように層の形態が変化した第一の金属層８となり、炭化珪素基板１の他の主面と第一の金属層８の間に低抵抗のオーミックコンタクト９が形成される。ここで、ＴｉとＳｉとカーボンが反応し、Ｔｉシリサイド（ＴｉＳｉ）、Ｔｉカーバイド（ＴｉＣ）、ＴｉとＳｉとカーボンの３元系化合物（ＴｉｘＳｉｙＣｚ）のいずれか、又はいくつかの組み合わせで形成された他の金属と密着性の良い物質の層１０が形成される。ここで、例えば熱処理の温度が低い等の条件によって、Ｔｉと反応せず残ったカーボン１１が熱処理後の第一の金属層表面に残る場合がある。
【００２７】
この後の工程に関しては図示していないが、例えば縦型ＳＢＤを製造するには本発明を実施する面の反対側にショットキーコンタクト等の構造を作製するため、多数の工程を通す。例えば、図１（４）に示すように、ドリフト層２とショットキー接合を持つ第２の金属層１３を、例えばＴｉで形成し、例えば８℃／秒の昇温時間で昇温し、例えば５００℃に到達後５分間保持してＳｃｈｏｔｔｋｙ接合を形成する。その後、ボンディング用電極パットとして第３の金属層１４を例えば５μｍの厚さのＡｌ−Ｓｉで形成し、ポリイミド１５を形成する。このため、図１（４）に示されるように、これらの多数の工程を通す過程で形成される汚染、例えばレジストの残渣、によって形成される剥離原因物質１２が他の表面に追加される。
【００２８】
ここで、例えばイオン化したアルゴン（Ａｒ）を衝突させて不純物除去し清浄化する逆スパッタ法で裏面を処理すると、図１（５）に示すように、他の金属と密着性の良い物質が表面に現れる。
【００２９】
裏面処理の直後に、他の金属と密着性の良い物質１０が表面に露出されている状態で、図１（６）に示すように第４の金属層１６を形成する。例えば、図２に示すように蒸着装置によって真空中で、Ｔｉ膜１７を例えば１００ｎｍ、Ｎｉ膜１８を例えば５００ｎｍ、Ａｕ膜１９を例えば２００ｎｍ形成すると、剥離がなく抵抗の少ない外部装置と接続するための第４の金属層１６ができる。
【００３０】
本発明者らは、剥離の原因を調べるために、剥離の多い炭化珪素装置と剥離のない炭化珪素装置において、他の金属と密着性の良い物質の層１０をＥＳＣＡにより測定した。
図３は、Ｔｉ−Ｃ結合状態を持つ物質であるＴｉカーバイドの割合と密着性との関係を示した図である。該図に示されるように、該層１０における全原子のうち、Ｔｉ−Ｃ結合を持つカーボン原子の比率が２０％以上で剥離がなくなることが確認できた。
【００３１】
さらに、検討した結果、Ｔｉ−Ｃ結合を持つカーボン原子の比率が、前記の図１（３）に示す工程における加熱（シンタリング）の温度に関係することが判明した。
図４は、Ｔｉ−Ｃ結合状態を持つ物質であるＴｉカーバイドの割合とシンタリング温度の関係を示した図である。該図に示されるように、シンタリング温度が１１００℃以上であると、Ｔｉ−Ｃ結合を持つカーボン原子の比率が２０％以上となる。
【００３２】
これにより、Ｔｉ−Ｃ結合を持つＴｉＣ、ＴｉとＳｉとカーボンの３元系化合物（ＴｉｘＳｉｙＣｚ）のいずれか、又はこれらの混合物が密着性の強い物質であって、１１００℃以上のシンタリングにより密着性の高い層を作製することができるといえる。
【００３３】
また、本実施形態においては、カーボンと反応して化合物を作る金属賭して、Ｔｉを用いたが、同様の効果は、Ｔｉ以外の第４族、第５族、又は第６族の金属を用いても得られると考えられる。
さらに、これらの存在比から、図５に示されるように、密着性の良い物質の層は部分的に残された層でも有効だと言える。
【００３４】
（第二実施形態）
前記の第一の実施形態では、ＳＢＤ装置を製造する場合について述べたが、主面上に他の装置、例えばＭＯＳ等の構造を製造することが可能である。
【００３５】
（第三実施形態）
第一の実施形態では、主面として（０００１）面を例に述べたが、主面として（０００−１）面を用いてもよい。
【００３６】
なお、前述の実施形態では、全面均一な電極を形成した断面図に従って説明したが、主面表面に部分的に電極を形成した炭化珪素半導体装置、例えばＭＰＳ構造ダイオードのコンタクトに対応させることができることはいうまでもないことである。
【符号の説明】
【００３７】
１：第一導電型炭化珪素基板
２：一導電型炭化珪素エピタキシャル層
３：第二導電型不純物イオン注入領域（ＪＢＳ）
４：第二導電型不純物イオン注入領域（終端）
５：第二導電型不純物イオン注入領域（ＪＴＥ）
６：層間絶縁膜
７：第１の金属層
８：熱処理後の第１の金属層
９：オーミック接合
１０：他の金属と密着性の良い物質の層
１１：未反応で残ったカーボン
１２：工程中に付着した剥離原因物質
１３：第２の金属層（ショットキー接合用金属）
１４：第３の金属層（電極パッド）
１５：ポリイミド
１６：第４の金属層
１７：Ｔｉ層
１８：Ｎｉ層
１９：Ａｕ層
【図１（１）】
2013211485.tif 000003
【図１（２）】
2013211485.tif 000004
【図１（３）】
2013211485.tif 000005
【図１（４）】
2013211485.tif 000006
【図１（５）】
2013211485.tif 000007
【図１（６）】
2013211485.tif 000008
【図２】
2013211485.tif 000009
【図３】
2013211485.tif 000010
【図４】
2013211485.tif 000011
【図５】
2013211485.tif 000012